상기 그 라프트 공중 합체 라텍스 를 , 전체 라텍스 의 3 배량 의 황산 0 . 5 % 수용액 ( 90 ℃) 을 투입 한 응 고조 중 에 , 교반 하 면서 투입 하 여 응고 시켰 다 . 전체 라텍스 를 첨가 한 후 , 응 고조 내 의 온도 를 93 ℃ 로 올리 고 , 그대로 5 분 간 방치 했 다 . 이것 을 냉각 후 , 원심분리기 에 의해 탈 액 , 세정 한 후 , 건조 시켜 그 라프트 공중 합체 ( A - 3 ) 의 건조 분말 을 얻 었 다 .